(57)【要約】　　　（修正有）【課題】二酸化チタンピグメントおよび抗酸化剤を含有し、且つ太陽光線、特に紫外線に安定で、組成物中の他の成分を酸化することのない化粧用組成物を提供する。【解決手段】珪素誘導体で被覆された二酸化チタンピグメントおよび抗酸化剤を含有することを特徴とする化粧用組成物。特に、珪素誘導体は酸化珪素であり、抗酸化剤がトコフェロール又はその誘導体であり、化粧品組成物が水中油滴型エマルジョンを含み、油相中に珪素誘導体で被覆された二酸化チタンが含有されている。【選択図】　なし【特許請求の範囲】
【請求項１】
珪素誘導体で被覆された二酸化チタンピグメントおよび抗酸化剤を含有することを特徴とする化粧用組成物。
【請求項２】
前記珪素誘導体が酸化珪素であることを特徴とする請求項１に記載の化粧用組成物。
【請求項３】
前記化粧用組成物が水中油滴型エマルジョンを含むことを特徴とする請求項１または２に記載の化粧用組成物。
【請求項４】
前記水中油滴型エマルジョンにおいて、水中油滴型エマルジョンの油相中に珪素誘導体で被覆された二酸化チタンが含有されていることを特徴とする請求項３に記載の化粧用組成物。
【請求項５】
前記珪素誘導体で被覆された二酸化チタンピグメント中の珪素誘導体の含量が二酸化チタンに対して、１〜４０重量％であることを特徴とする請求項１ないし４のいずれか１項に記載の化粧用組成物。
【請求項６】
抗酸化剤がトコフェロールまたはその誘導体から選ばれる少なくとも１種であることを特徴とする請求項１ないし５のいずれか１項に記載の化粧用組成物。
【請求項７】
抗酸化剤の含量が、化粧用組成物当り、０．０１〜２重量％であることを特徴とする請求項１ないし６のいずれか１項に記載の化粧用組成物。
【発明の詳細な説明】
【０００１】
【発明の属する技術分野】
本発明は、二酸化チタンピグメントと抗酸化剤を含有する化粧用組成物に関するものである。
【０００２】
【従来の技術】
化粧用組成物に配合される油脂成分は、経時的に酸化反応を起こす傾向にある。この酸化は連鎖反応的に行われ、最終的には酸敗の現象を呈する。化粧用組成物に配合される抗酸化剤は、配合された油脂の酸化により生じた過酸化物ラジカルと反応して、不活性化物質を形成することで酸化の連鎖反応を中断する目的を有する。また、化粧用組成物を皮膚に塗布した際には、皮膚上で同様な効果を得るために、もしくは活性酸素を除去する目的も有している。
【０００３】
化粧用組成物の中でも、ファンデーションはその使用目的上、顔料成分として二酸化チタンを用いる。しかしながら、二酸化チタンは、ＵＶ領域の光線を吸収する特性を有し、光触媒として作用するため望ましくない酸化−還元反応を引き起こす。その結果、油脂成分の過度の酸化を引き起こすことで配合した抗酸化剤の消費量が著しく増し、化粧用組成物の安定性を低下させる要因となる。また、皮膚に塗布した際の抗酸化剤の効果も期待できない。
【０００４】
【発明が解決しようとする課題】
本発明が解決しようとする課題は、二酸化チタンピグメントおよび抗酸化剤を含有し、且つ太陽光線、特に紫外線に安定で、組成物中の他の成分を酸化することのない化粧用組成物を提供することにある。また、その結果、抗酸化剤が化粧用組成物の酸化防止のために使われることが少なくなり、皮膚上での抗酸化効果を増加させることをも目的とする。
【０００５】
【課題を解決するための手段】
本発明者らが鋭意研究を進めた結果、二酸化チタンピグメントを珪素誘導体で被覆し、抗酸化剤とともに化粧用組成物に配合することにより、上記課題が解決されることを見出し、本発明を完成するに至った。
【０００６】
すなわち、本発明は下記の内容を要点とするものである。
【０００７】
（１）　珪素誘導体で被覆された二酸化チタンピグメントおよび抗酸化剤を含有することを特徴とする化粧用組成物。
【０００８】
（２）　前記珪素誘導体が酸化珪素であることを特徴とする（１）に記載の化粧用組成物。
【０００９】
（３）　前記化粧用組成物が水中油滴型エマルジョンを含むことを特徴とする（１）または（２）に記載の化粧用組成物。
【００１０】
（４）　前記水中油滴型エマルジョンにおいて、水中油滴型エマルジョンの油相中に珪素誘導体で被覆された二酸化チタンが含有されていることを特徴とする（３）に記載の化粧用組成物。
【００１１】
（５）　前記珪素誘導体で被覆された二酸化チタンピグメント中の珪素誘導体の含量が二酸化チタンに対して、１〜４０重量％であることを特徴とする（１）ないし（４）のいずれか１項に記載の化粧用組成物。
【００１２】
（６）　抗酸化剤がトコフェロールおよびその誘導体から選ばれる少なくとも１種であることを特徴とする（１）ないし（５）のいずれか１項に記載の化粧用組成物。
【００１３】
（７）　抗酸化剤の含量が、化粧用組成物当り、０．０１〜２重量％であることを特徴とする（１）ないし（６）のいずれか１項に記載の化粧用組成物。
【００１４】
【発明の実施の形態】
本発明の珪素誘導体で被覆された二酸化チタンピグメントとは、下記に示すような珪素誘導体で被覆された二酸化チタンピグメントをいう。
【００１５】
すなわち、珪素誘導体としては、酸化珪素を挙げることができる。
【００１６】
珪素誘導体で被覆された二酸化チタンピグメント中の珪素誘導体の含量が二酸化チタンに対して、１〜４０重量％、好ましくは５〜３０重量％である。１重量％未満では、二酸化チタンを完全に被覆するのに不十分であり、本来の目的である光触媒の抑制効果を得られないことがある。４０重量％を超えると、抑制効果は高くなるが、顔料としての目的に不適となる。
【００１７】
本発明における、二酸化チタンピグメントは、化粧用組成物に使用しうるものであれば、その粒径は特に限定されないが、例えば０．２０〜０．３５μｍ、好ましくは、０．２５〜０．３０μｍのものを使用することができる。
【００１８】
珪素誘導体で被覆された二酸化チタンピグメントを化粧用組成物に配合する方法は特に限定されないが、例えば水中油滴型エマルジョンの油相に配合することができる。
【００１９】
本発明の化粧用組成物は、一般的な水中油滴型エマルジョンの調製によるものであり、当業者によく知られた技術によって調製することができる。
【００２０】
本発明において、珪素誘導体で被覆された二酸化チタンピグメントと併用すべき抗酸化剤は、トコフェロールおよびその誘導体から選ばれる少なくとも一種である。トコフェロールとしては、α−トコフェロールを、トコフェロール誘導体としては、酢酸ｄｌ−α−トコフェロール等を挙げることができる。
【００２１】
本発明の水中油滴型エマルジョンにおける油相成分としては、例えば高級脂肪酸、エステル油、炭化水素、脂肪酸グリセリル、シリコーン油、油脂等を挙げることができる。
【００２２】
抗酸化剤の化粧用組成物中での配合量は、０．０１〜１重量％である。１重量％を超えると、抗酸化剤としての効果は高いが、褐変等を含め化粧用組成物への安定性に問題が生じる。０．０１重量％未満であると、抗酸化剤としての効果が期待できない。
【００２３】
本発明の化粧用組成物において、珪素誘導体で被覆された二酸化チタンピグメントと抗酸化剤の配合割合は、化粧用組成物当り、二酸化チタンピグメントを１．５〜１５重量％、好ましくは２〜１２重量％、抗酸化剤を０．０１〜１重量％、好ましくは０．０５〜０．５重量％の範囲で適宜選択すればよい。この範囲を外れると、本来二酸化チタンピグメントに求められる顔料としての機能から逸し、もしくは求められる光触媒の抑制という効果が得られないことが考えられるため好ましくない。
【００２４】
本発明の化粧用組成物において、珪素誘導体で被覆された二酸化チタンピグメントと抗酸化剤を組み合わせることにより、太陽光（特に紫外線）に安定で、組成物中に存在する他の成分の酸化を引き起こすことがない。
【００２５】
本発明の化粧用組成物は、ファンデーション、クリーム、乳液を包含する。
【００２６】
【実施例】
実施例１
酸化珪素で被覆した二酸化チタンピグメント（酸化珪素含有率１０ｗｔ％、粒径０．２５〜０．３０μｍ）及び酢酸ｄｌ−α−トコフェロールの油相成分（スクワラン）への影響を測定した。
【００２７】
下記の表１に示すサンプル１からサンプル４を調製した。軽く攪拌後、太陽光のあたる窓際にサンプル１及び２は１日間、サンプル３及び４は２日間放置した。Ｎｏ．２のろ紙でろ過を行い、波長２００〜５００ｎｍの吸光度を測定した。ただし、ブランクは未処理のスクワランとした。
【００２８】
【表１】
2004035453.tif 000002
【００２９】
また、サンプル１、２及び４においては、放置ろ過後、臭いに関する官能試験を行い、酸敗度を比較した。パネラーは１５人で行い、評価基準は表２に示すように５段階で行った。
【００３０】
【表２】
2004035453.tif 000003
【００３１】
サンプル１およびサンプル２の吸光度を測定したところ、サンプル２においてはブランクと差が認められなかったが、サンプル１において２４０ｎｍ付近に新たな吸収が見られた。そのため、サンプル２では、二酸化チタンピグメントが珪素誘導体で被覆されることにより、スクワランの酸化が防がれていることが認められた。
【００３２】
サンプル３およびサンプル４の放置前に１．０％酢酸トコフェロールの吸光度を測定したところ、２４０ｎｍ及び２８７ｎｍ付近に酢酸トコフェロールの関連した吸収が確認された。放置後の吸光度の測定では、サンプル３において新たに３２５ｎｍ付近に吸収が確認されたが、サンプル４では、放置前と変化はなかった。したがって、サンプル３においては二酸化チタンの光触媒作用により、酢酸トコフェロールが酸化されていることが判明した。
【００３３】
また、官能試験の結果を表３に示す。
【００３４】
【表３】
2004035453.tif 000004
【００３５】
官能試験の結果より、サンプル４において明らかに酸敗が防がれていることが確認された。吸光度の試験と併せて考えると、二酸化チタンの光触媒作用による油脂成分の酸化は、二酸化チタンが珪素誘導体で被覆されていることによりある程度防がれるが、抗酸化剤の併用によりさらに顕著に防がれていることがわかる。
【００３６】
実施例２
実施例１の放置後のサンプル３及び４を用いて、皮脂成分であるスクワレンへの抗酸化剤の効果を確認した。
【００３７】
実施例１において、放置後ろ過したサンプル３及びサンプル４を８０ｇとスクワレン２０ｇを混合後、太陽光のあたる窓際に１日放置した。その後、波長２００ｎｍ〜５００ｎｍにおいて吸光度を測定した。
【００３８】
その結果、サンプル３を用いたものは３１０ｎｍ付近に新たな吸収が確認されたが、サンプル４を用いたものは変化がみられず、スクワレンが反応していないことが確認された。
【００３９】
実施例３
下記に示す組成よりなる２種類のファンデーション（ＬＦ１、ＬＦ２）を調製した。なお、被覆された二酸化チタンは実施例１と同じものを用いた。
2004035453.tif 000005
（調製）
Ａ相及びＢ相を調製した。Ａ相及びＢ相を９０℃に加熱しながら十分に混合した。Ａ相を攪拌しながら、Ｂ相を添加した。その後、冷却を行い、Ｃ相を加え全体量を調整した。
（パッチテスト）
ＬＦ１、ＬＦ２を太陽光のあたる窓際に１日間放置し酸化を促進させた。その後、パッチテストを行った。パッチテストの条件は、パッチ絆に各ファンデーションを塗布し、上腕部分に４８時間はった。その後、判定を行った。パネラーは２２人で行った。
（結果）
パッチテストの判定基準を、陽性、陰性、不明（どちらとも判断がつかない）の３段階で行った。ＬＦ１では、陽性反応を示した者が３名、不明と判断された者は６名であった。しかし、ＬＦ２では、不明が４名であったが、陽性反応を示した者はいなかった。
【００４０】
珪素誘導体で被覆された２酸化チタンと酢酸トコフェロールを併用することで、ファンデーションの酸化が抑えられ、皮膚への刺激が軽減されたことが分かる。
【００４１】
【発明の効果】
本発明により、太陽光線、特に紫外線に安定で、化粧品組成物中に存在する他の成分の酸化を引き起こすことのない、二酸化チタンピグメントを含む化粧品組成物を得ることができる。また、化粧用組成物が酸化されにくくなることにより、組成物中での抗酸化剤の消費量が減少し、皮膚状での効果が十分に発揮される。